СПОСОБ ТЕРМИЧЕСКОЙ ОБРАБОТКИ ЛИТИЕВОЙ БАТАРЕИ

1. Способ термической обработки литиевой батареи, выбираемой из литий-металл-полимерных (LMP) батарей и литий-ионных полимерных батарей и содержащей по меньшей мере один положительный электрод, по меньшей мере один полимерный электролит и по меньшей мере один отрицательный электрод, при этом способ отличается тем, что он включает:
по меньшей мере первый этап, состоящий из повышения температуры батареи до температуры Т1, составляющей по меньшей мере 50°С; и
по меньшей мере один второй этап, на котором батарею выдерживают при температуре Т1, прикладывая давление по меньшей мере 0,5 бар, причем длительность второго этапа составляет от 5 часов до 1 недели,
при этом первый и второй этапы выполняют перед первой зарядкой батареи.
2. Способ по п. 1, отличающийся тем, что температура Т1 составляет от 50 до 120°С.
3. Способ по п. 1 или 2, отличающийся тем, что температура Т1 составляет от 70 до 105°С.
4. Способ по любому из предыдущих пунктов, отличающийся тем, что на втором этапе прилагаемое к батарее давление составляет от 0,5 до 10 бар.
5. Способ по любому из предыдущих пунктов, отличающийся тем, что давление, прилагаемое к батарее на втором этапе, составляет от 1 до 7 бар.
6. Способ по любому из предыдущих пунктов, отличающийся тем, что длительность второго этапа составляет от 5 до 72 часов.
7. Способ по любому из предыдущих пунктов, отличающийся тем, что длительность второго этапа составляет от 5 до 25 часов.
8. Способ по любому из предыдущих пунктов, отличающийся тем, что второй этап выполняют под напряжением, и что напряжение в батарее поддерживается постоянным на уровне напряжения, соответствующего начальному состоянию зарядки батареи после ее сборки плюс-минус 10%.
9. Способ по любому из предыдущих пунктов, отличающийся тем, что второй этап выполняют под напряжением, и что напряжение в батарее поддерживается постоянным на уровне напряжения, соответствующего начальному состоянию зарядки батареи после ее сборки плюс-минус 2%.
10. Способ по любому из предыдущих пунктов, отличающийся тем, что он дополнительно включает третий этап глубокой разрядки батареи.
11. Способ по п. 10, отличающийся тем, что его применяют к литий-металл-полимерной батарее.
12. Способ по п. 10 или 11, отличающийся тем, что на третьем этапе глубокой разрядки батарею разряжают до тех пор, пока она не разрядится до уровня, составляющего от 2 до 40% от ее номинальной емкости.
13. Способ по любому из пп. 10-12, отличающийся тем, что на третьем этапе глубокой разрядки батарею разряжают до тех пор, пока она не разрядится до уровня, составляющего от 8 до 20% от ее номинальной емкости.
14. Способ по любому из пп. 10-13, отличающийся тем, что третий этап глубокой разрядки выполняют путем приложения к батарее тока глубокой разрядки, соответствующего режиму разрядки от С/10 до С/200.
15. Способ по любому из предыдущих пунктов, отличающийся тем, что литиевая батарея представляет собой литий-металл-полимерную батарею, в которой активный материал положительного электрода выбирают из фосфата железа и его производных.